(57)【要約】【課題】漏水や湿気による腐敗菌や害虫の繁殖による屋根や壁面の腐朽損傷を防ぎ、しかも、屋根裏の断熱性能を高め、敷設時の作業性と瓦、屋根葺き鋼板等の安定な耐腐蝕性内葺きシートを提供する。【解決手段】屋根瓦等の防水材と野地板等下地材との間に介在させて下地材の腐蝕防止と防水を目的とするシートであって、松脂と炭をＥＶＡ等の熱可塑性樹脂、ＰＶＡ、澱粉等のバインダ７で不織布繊維に接着させた不織布層からなるシート表面又は裏面に防滑材を有する耐腐蝕性内葺きシートである。【選択図】　　　　図１
2004108006.tif 000002
【特許請求の範囲】
【請求項１】
屋根瓦等の防水材と野地板等下地材との間に介在させて下地材の腐蝕防止と防水を目的とするシートであって、不織布とそれに含まれる松脂とからなることを特徴とする耐腐蝕性内葺きシート。
【請求項２】
屋根瓦等の防水材と野地板等下地材との間に介在させて下地材の腐蝕防止と防水を目的とするシートであって、不織布と該不織布に含まれる松脂又は炭とからなることを特徴とする耐腐蝕性内葺きシート。
【請求項３】
屋根瓦等の防水材と野地板等下地材との間に介在させて下地材の腐蝕防止と防水を目的とするシートであって、松脂又は炭を含ませた不織布層とその表面又は裏面の保護不織布層とからなることを特徴とする耐腐蝕性内葺きシート。
【請求項４】
屋根瓦等の防水材と野地板等下地材との間に介在させて下地材の腐蝕防止と防水を目的とするシートであって、松脂又は炭をＥＶＡ等の熱可塑性樹脂、ＰＶＡ、澱粉等のバインダで不織布繊維に接着させた不織布層からなることを特徴とする耐腐蝕性内葺きシート。
【請求項５】
屋根瓦等の防水材と野地板等下地材との間に介在させて下地材の腐蝕防止と防水を目的とするシートであって、松脂又は炭を繊維状バインダとしては、芯鞘タイプ、並列タイプなどの複合繊維で不織布繊維に接着させた不織布層からなることを特徴とする耐腐蝕性内葺きシート。
【請求項６】
不織布が上下のスパンボンド通気性不織布層とその中間のメルトブローン非透水性不織布層とからなる通気性かつ非透水性である請求項１乃至５のいずれか記載の耐腐蝕性内葺きシート。
【請求項７】
シート表面又は裏面に防滑材を有してなる請求項１乃至６のいずれか記載の耐腐蝕性内葺きシート。
【発明の詳細な説明】
【０００１】
【発明の属する技術分野】
本発明は、瓦、屋根葺き鋼板、外壁等の防水材と野地板等下地材との間に介在させて雨雪からの下地材の腐蝕防止と防水を目的とする耐腐蝕性内葺きシートに関する。
【０００２】
【従来の技術】
従来、透湿性を低下させることなく、屋根の防水性を確保するとともに、敷設時の作業者の安全性を確保するために、防水性、透湿性を有する不織布からなる基布の表面に、ゴム系の樹脂等からなる防水防滑コーティングを、上面に取り付けられる瓦棧の取り付け箇所に沿って所定寸法毎に隙間をあけて塗布する例がみられる（例えば、特許文献１）。また、熱可塑性エラストマーで形成し、縦方向にかつ一定間隔に凸条による水切り条を設け、かつ、縦方向の両端縁部に重ね代を示す複数の位置決め突起を形設すると共に、表裏両面を細かい凹凸地に設けた薄い屋根下葺防水シートが提案されている（例えば、特許文献２）。この屋根下葺防水シートはロール状態から巻きほぐす形に軒先側から屋根下地板上に貼り、その上に横桟を釘打ちする。更に、瓦葺構造において、屋根下地と瓦桟との間に縦桟を介装しなくても、屋根からの漏水、結露等を軒端方向に流下可能とし、屋根の勾配方向に直交する瓦桟による水の滞留を防止できる瓦屋根下葺き材を実現するとともに、この瓦屋根下葺き材を既存のアスファルト防水シート生産ラインにおいて容易に生産できるようにするために、アスファルト防水シートと、このアスファルト防水シートの上面に形成される瓦桟木支持層部とを具えてなり、前記瓦桟木支持層部は、アスファルト防水シートの上面に張合される被覆シートとこの被覆シート上面に敷設される複数の突状部とにより構成するとともに、各突状部相互の間隙により雨水流下路を構成するようにした瓦屋根下葺き材が提案されている（例えば、特許文献３参照）。
【０００３】
【特許文献１】
特開平７−１１９２６３号公報（第１頁、図１）
【特許文献２】
特開平８−２１８５６６号公報（第１頁、図１）
【特許文献３】
特開２００２−１８０６０７号公報（第１頁、図１）
【０００４】
【発明が解決しようとする課題】
従来提案されているこれらの瓦屋根下葺き材は、防水、防滑、漏水、結露に関する課題を解決しようとしたものである。しかし、瓦、屋根葺き鋼板等の防水材の下方に存在する野地板等や外壁材の下地材は、樹木質の板材や桟木からなり、漏水や湿気によって腐敗菌や害虫の繁殖によって屋根の腐朽損傷を招く。瓦屋根下葺き材等のタッカー止めや釘による仮止めは、漏水の要因となる。特に、最近では屋根裏や壁面の断熱構造が要望されているが、アスファルト紙や合成樹脂シート等の従来の瓦屋根下葺き材では充分でない。
【０００５】
そこで本発明者等は、漏水や湿気による腐敗菌や害虫の繁殖による屋根や壁面の腐朽損傷を防ぎ、しかも、屋根裏の断熱性能を高め、敷設時の作業性と瓦、屋根葺き鋼板等の安定な敷設シート、すなわち、耐腐蝕性内葺きシートについて検討した。
【０００６】
【課題を解決するための手段】
上記課題を検討した結果、屋根瓦、壁材等の防水材と野地板等下地材との間に介在させて下地材の腐蝕防止と防水を目的とするシートであって、不織布とそれに含まれる松脂とからなることを特徴とする耐腐蝕性内葺きシートとした。
【０００７】
また、屋根瓦、壁材等の防水材と野地板等下地材との間に介在させて下地材の腐蝕防止と防水及び有害物質の吸着を目的とするシートであって、不織布と該不織布に含まれる松脂又は炭とからなることを特徴とする耐腐蝕性内葺きシートとした。更に、この耐腐蝕性内葺きシートは松脂又は炭を含ませた不織布層とその表面又は裏面の保護不織布層とからなるものが好ましい。
【０００８】
不織布は上下のスパンボンド通気性不織布層とその中間のメルトブローン非透水性不織布層とからなる通気性かつ非透水性である耐腐蝕性内葺きシートが本発明の目的達成のために好ましい。上下のスパンボンド通気性不織布層（Ｓ）とその中間のメルトブローン非透水性不織布層（Ｍ）によって三層（ＳＭＳ）に形成した通気性非透水性素材で不織布層とする。この構造によると、雨雪又は害虫が外部から侵入しようとする際、たとえスパンボンド通気性不織布層から侵入しようとしても、中間のメルトブローン非透水性不織布層で遮断される。メルトブローン非透水性不織布層は疎水性のＰＰ等ポリオレフィン素材が好ましい。
【０００９】
ここにいう炭は、木炭、竹炭、椰子殻炭、その他の植物炭、これらの活性炭等が用いられる。なかでも極めて多孔質で臭気物質や水分の吸着能力に優れる竹炭がよい。炭は瓦その他の建材から発生するホルムアルデヒド、アセトアルデヒド、トルエン等の人やペットに有害とされるものを吸着し、加えて家屋に害を与える湿気を取り込み、乾期に適度に放出する。また、遠赤外線、マイナスイオンを放出する作用がある。加えて、釘穴からの雨水の浸入を炭の吸水性で防止する。
【００１０】
防滑材はシート表面又は裏面に設けるが、その素材は、天然ゴム、ＩＩＲ、ＳＢＲ等の合成ゴム、各種エラストマー等の中から滑り抵抗性を発揮する適当なものを選択して用いる。これらをスポット状又はストライプ状にシート表面又は裏面へ設ける。また、松脂の粉末をシート表面又は裏面に付着させて防滑材とすることもできる。本発明のシートは使用時までの保護を目的として剥離シートを表面に貼り合わせておくこともできる。
【００１１】
本発明において、松脂は、炭との混合以外に微粉末又は溶融状態で不織布中に熱融着させてもよいし、不織布層表面に塗布するとか、防滑材内へ配合してもよい。松脂をテレピン油に溶解した液の噴霧も好ましい。不織布に松脂又は炭を含ませる状態を安定に維持させるための手段としては、粉末の松脂又は炭を不織布繊維の絡みに依存させて保持させるとか、松脂を８０℃以上に加熱し、部分溶解又は完全溶解させるとか、松脂又は炭をＥＶＡ（エチレン−酢酸ビニル共重合体）等の熱可塑性樹脂ＰＶＡ、澱粉等のバインダで不織布繊維に接着させてもよい。松脂は殺虫作用、防カビ作用、防水作用を発揮する。漏水や湿気による腐敗菌や害虫の繁殖による屋根や壁面の腐朽損傷を防ぐのである。
【００１２】
松脂を固形の粉体のままでシート状基材に保持させる更に詳細な手段としては、松脂の表面を溶融させて接着するか、又は松脂をバインダを介してシート状基材に接着する。バインダとしては、例えば、ＥＶＡ、アクリル系ラテックス、酢ビ系ラテックス、ウレタン系ラテックス、エポキシ系ラテックス、ポリエステル系ラテックス、ＳＢＲ系ラテックス、ＮＢＲ系ラテックス、エポキシ系バインダ、フェノール系バインダ、ＰＶＡ、澱粉等を用いることができる。また、必要に応じて、各種の繊維状バインダを用いることができる。繊維状バインダとしては、芯鞘タイプ、並列タイプなどの複合繊維が挙げられる。例えば、ポリプロピレン（芯）とポリエチレン（鞘）の組み合わせ、ポリプロピレン（芯）とエチレンビニルアルコール（鞘）の組み合わせ、ポリプロピレン（芯）とポリエチレン（鞘）の組み合わせ、高融点ポリエステル（芯）と低融点ポリエステル（鞘）の組み合わせなどを挙げることができる。また、ビニロンバインダ繊維などの熱水溶融タイプなども使用できる。
【００１３】
【発明の実施の形態】
実施例１
図１は本発明の耐腐蝕性内葺きシートの断面図である。この耐腐蝕性内葺きシートは、松脂粉２と炭粉（竹炭）３を含ませた内部不織布層１とその表面保護不織布層４及び裏面保護不織布層５とからなる。表面保護不織布層４の表面には防滑材６としてＩＩＲ系エラストマーの所定間隔塗布によって形成している。
【００１４】
内部不織布層１には、松脂粉２と炭粉３に加えて、炭粉３を安定に不織布内に固定保持させる熱可塑性樹脂バインダ７としてＥＶＡの粉末が用いられ加熱溶着されている。炭粉３には竹炭粉を採用している。竹炭は吸着力において木炭よりも優れている。吸着力試験の結果では木炭（備長炭）と竹炭を比較すると、備長炭の数倍から１０倍の吸着があることも知られている。竹炭の断面を顕微鏡写真でみるとハニカム形状となっており、かつ孔が大小さまざまに分布している。吸着力が大きい理由がここにある。竹炭は原料の竹を還元雰囲気で焼成して得られる。竹を炭に焼くと体積は３分の１に減少するが、微細な孔が無数に存在する。比表面積が２００〜３００ｍ２と備長炭の数倍から数１００倍に達する。メチレンブルー吸着量は１８０〜１９０ｍｌ／ｇ、アンモニア吸着量が１２０〜１３０ｍｌ／ｇと非常に吸着性能がよい。そのために竹炭を採用した。
【００１５】
裏面保護不織布層５は疎水性のポリプロピレン繊維製のものを用いた。スパンボンド法、サーマルボンド法、カード法、エアーレイ法、湿式法等で得られる不織布を用いることができる。また、表面保護不織布層４は上下のスパンボンド通気性不織布層（Ｓ）とその中間のメルトブローン非透水性不織布層（Ｍ）によって三層（ＳＭＳ）に形成された通気性非透水性素材である。通気性を有しているので蒸れを防ぐが、雨水は通さない。松脂をテレピン油等の溶剤に溶解したものを表面に吹付けても透水性に寄与する。
【００１６】
図２に、この実施例の耐腐蝕性内葺きシートの吸湿性能の測定結果をグラフで示す。以下、試験結果データは全て財団法人日本紡績検査協会の調査結果による。また、図３に放湿曲線をグラフで示す。適度に吸湿し、かつ放湿する様子がみられる。これによって野地板等の下地材の湿気を奪い、常に乾燥状態を保ち、防腐の効果が得られる。
【００１７】
また、屋根裏に籠もるシックハウス症候群（室内空気汚染）の要因の一つとされる瓦や各種屋根葺き材、吹き付け材等からの有機化合物の吸着消臭特性にも優れている。ホルムアルデヒド（ホルマリン）の吸着試験結果を表１及び図４に示す。
測定条件は、下記の通りである。
試料の大きさ　：１０ｃｍ×１０ｃｍ
試験容器　　　：５リットルテドラーバッグ
容器内のガス量：３リットル
ガス初期濃度　：ホルムアルデヒド５ｐｐｍ
ガス測定方法　：検知管
試験室温度　　：２０℃
空試験・・・試料を入れないで同様に操作したもの。
【００１８】
【表１】
2004108006.tif 000003
【００１９】
また、アセトアルデヒド、トルエンについても同様な試験を行った。その結果を表２に示す。図５（ａ）はアセトアルデヒド、（ｂ）はトルエンの場合の吸着消臭特性を示すグラフである。
2004108006.tif 000004
【００２０】
【表２】
2004108006.tif 000005
【００２１】
更に、この実施例の耐腐蝕性内葺きシートの引張強さ、引裂強さ、剛軟性、透湿性について試験を行った。各項目別の試験方法及び条件を表３に示し、試験結果を表４に示す。
【００２２】
【表３】
2004108006.tif 000006
【００２３】
【表４】
2004108006.tif 000007
【００２４】
この耐腐蝕性内葺きシートは引張強さ、引裂強さ共に優れており、葺き作業時の安全性が保たれ、施工後は瓦等の荷重に充分耐え、耐久性良好となっている。適度な剛軟性を備えており、葺き作業時等の取り扱いが容易である。水の浸透も適度である。
【００２５】
次に、このシート中に松脂を１０ｇ／ｍ２を保持させた場合の黴抵抗性試験の結果を示す。シートの素材はポリエステル不織布である。試験方法は、ＪＩＳ　Ｚ　２９１１　６．２．２（繊維製品の試験；湿式法）によるもので、無機塩寒天培地平板上に試料を貼付し、指定の黴４株の胞子懸濁液を噴霧し、２７±１℃で１４日間培養した。その結果を表５に示す。
【００２６】
【表５】
2004108006.tif 000008
【００２７】
但し、表中の表示は下記のとおりである。
−；かびの生育を認めない　　　　　１；かびの生育は試料面積の１／３以上
±；かびの生育を認めた　　　　　　２；かびの生育は試料面積の１／３以内
＋〜＋＋＋；順次かびの生育が著しい　　３；かびの生育を認めない
である。
かびの生育を認めない特性があり、下地材の防腐作用が得られる。
【００２８】
実施例２
表裏のスパンボンド通気性不織布層（Ｓ）とその中間のメルトブローン非透水性不織布層（Ｍ）によって三層（ＳＭＳ）に形成された通気性非透水性素材不織布の内部に竹炭を熱可塑性樹脂バインダのＥＶＡと共に含ませた後、８５℃の加熱炉中を通過させて熱処理して安定に保持させた。得られたシートの表面には防滑材としてポリウレタンゴムを所定間隔塗布した。
【００２９】
この実施例２で得られたシートのアンモニア、アセトアルデヒド、トルエンについて消臭試験を行った。その結果を表６中に示す。極めて良好な消臭効果が得られている。シックハウス症候群（室内空気汚染）の要因の除去に有効である。
【００３０】
【表６】
2004108006.tif 000009
【００３１】
実施例３
ポリプロピレン繊維製不織布のシート状基材に対し、松脂を８０℃で溶融して液状としたものを含浸させ、その表面に防滑材としてポリウレタンゴムを所定間隔塗布（２．５ｃｍ間隔）した。
【００３２】
この実施例３で得られたシートのアンモニア、アセトアルデヒド、トルエンについて消臭試験を行った。その結果も表６中に示す。
【００３３】
なお、本発明の耐腐蝕性内葺きシートにおいては、マイナスイオン発生量が極めて多く計測されている。その様子を表７に示す。
【００３４】
【表７】
2004108006.tif 000010
【００３５】
実施例４
実施例１の熱可塑性バインダのＥＶＡに代えて松脂又は炭を繊維状バインダとして、ポリプロピレン（芯）とポリエチレン（鞘）の組み合わせの芯鞘タイプの複合繊維で不織布繊維に接着させて、得られたシートの表面に防滑材としてポリウレタンゴムを所定間隔塗布し耐腐蝕性内葺きシートとした。
【００３６】
【発明の効果】
本発明の耐腐蝕性内葺きシートは、漏水や湿気による腐敗菌や害虫の繁殖による屋根や壁面の腐朽損傷を防ぐ。しかも、屋根裏の断熱性能を高めると共に、竹炭が持つ遠赤外線とマイナスイオンの発生、消臭効果がある。加えて、ダニ、白蟻、蚊、ゴキブリ等の害虫を駆除する。
【００３７】
本発明の耐腐蝕性内葺きシートは、敷設時の作業性と瓦、屋根葺き鋼板等の安定な保持が可能となる。
【図面の簡単な説明】
【図１】本発明の耐腐蝕性内葺きシートの断面図である。
【図２】同耐腐蝕性内葺きシートの吸湿性能の測定結果を示すグラフである。
【図３】同耐腐蝕性内葺きシートの放湿曲線を示すグラフである。
【図４】ホルムアルデヒドの吸着消臭特性を示すグラフである。
【図５】（ａ）はアセトアルデヒド、（ｂ）はトルエンの場合の吸着消臭特性を示すグラフである。
【符号の説明】
１　内部不織布層
２　松脂粉
３　炭粉（竹炭）
４　表面保護不織布層
５　裏面保護不織布層
６　防滑材
７　熱可塑性樹脂バインダ
【図１】
2004108006.tif 000011
【図２】
2004108006.tif 000012
【図３】
2004108006.tif 000013
【図４】
2004108006.tif 000014
【図５】
2004108006.tif 000015